"パイル糸と基布からなる表皮層と、バッキング層とを含むカ-ペットにおいて、前記基布に吸湿発熱剤が付着していることに特徴のあるカ-ペット。前記吸湿発熱剤が、ビニルスルホン酸モノマーの共重合体であり、エポキシ基を保有する架橋剤により前記基布に付着している請求項1に記載のカ-ペット。前記吸湿発熱剤の前記基布に対する付着量が、5~200g/m2である請求項1または2に記載のカ-ペット。本発明は、かかる技術的背景に鑑みてなされたものであって、人がカーペットの表面に触れたときに、穏やかな暖かさと柔らかな感触を得られるカーペットを提供することを目的とする。本発明者らは、このような課題を解決するために鋭意検討の結果、吸湿発熱剤を、パイル糸と基布からなる表皮層と、バッキング層とを含むカ-ペットの基布にエポキシ基を保有する架橋剤により架橋させて固着させることによって、柔らかな風合いと暖かな触感のあるカーペットが得られることを見出し本発明に到達した。前記目的を達成するために、本発明は以下の手段を提供する。[1]パイル糸と基布からなる表皮層と、バッキング層とを含むカ-ペットにおいて、前記基布に吸湿発熱剤が付着していることに特徴のあるカ-ペット。[2]前記吸湿発熱剤が、ビニルスルホン酸モノマーの共重合体であり、エポキシ基を保有する架橋剤により前記基布に付着している前項1に記載のカ-ペット。[3]前記吸湿発熱剤の前記基布に対する付着量が、5~200g/m2である前項1または2に記載のカ-ペット。[1]の発明では、パイル糸と基布からなる表皮層と、バッキング層とを含むカ-ペットにおいて、基布に吸湿発熱剤が付着しているので、カーペットの表面に触れたときに、柔らかな感触を得られると同時に、穏やかな暖かさを感じることができる。人がカーペット表面のパイル糸に触れたとき、基布に付着した吸湿発熱剤が、人の皮膚からの水分をパイル糸経由で吸着し発熱するので、穏やかな暖かさを感じることができる。[2]の発明では、前記吸湿発熱剤が、ビニルスルホン酸モノマーの共重合体であるので、適度な温度で発熱することができる。また、エポキシ基を保有する架橋剤により基布に架橋固着するので強固に固着するとともに、耐水性に優れる。[3]の発明では、前記吸湿発熱剤の前記基布に対する付着量が、5~200g/m2であるので、十分な吸湿発熱性能のあるカーペットとすることができる。次に、この発明に係る吸湿発熱カーペットの一実施形態を図面に基づいて説明する。この実施形態の吸湿発熱カーペット1は、パイル糸2と基布3からなる表皮層4と、バッキング層5を含み、基布3に吸湿発熱剤図示せずが付着されている。図1参照また、図1では、バッキング層5の保護やクッション性を付与するために不織布からなるセカンド基布6を積層している。吸湿発熱剤は、吸湿または、吸水時に発熱性を発現するものであればよく、スルホン酸基を有するポリマー、ポリカルボン酸系化合物もしくはその共重合体が好ましい。このスルホン酸基、カルボキシル基はフリーのスルホン酸、カルボン酸であってもよいし、金属塩の形または両者の混合物であっても差し支えない。例えば、ポリカルボン酸系化合物の例として、アクリル酸、メタクリル酸、マレイン酸、フマル酸より選ばれた、1種類の化合物の重合体または数種の化合物の共重合体があげられる。また、スルホン酸基を有するポリマーとしては、2-アクリルアミド-2-メチルプロパンスルホン酸モノマー、スチレンスルホン酸モノマー、イソプレンスルホン酸モノマー、アクリルスルホン酸モノマー等のビニルスルホン酸モノマーより選ばれた、1種類の化合物の重合体または数種の化合物の共重合体、もしくは、ポリカルボン酸系化合物との共重合体があげられる。なかでもビニルスルホン酸の共重合物が好ましい。ポリカルボン酸、ポリスルホン酸系化合物と塩を形成している金属としては、特に制限はないが、Li、Na、K、Cu、Zn、Al、Ni、Co、Fe、Mn、Mg、Ca、Sn、Cr等を挙げることができる。これらの金属の塩を形成させる方法としては特に限定はなく、原料モノマーの段階で金属塩にしておいてもよいし、フリーのスルホン酸、カルボン酸モノマーを重合して得られたフリーのポリスルホン酸、ポリカルボン酸系化合物を金属で置換してもよい。例えば、フリーのポリスルホン酸、ポリカルボン酸系化合物の水溶液に、金属の水酸化物、ハロゲン化物、酸化物等を添加することによって、金属塩にすることができる。また、フリーのポリスルホン酸、ポリカルボン酸系化合物をエポキシ基を保有する架橋剤とカーペットに処理して固着させた後、該カーペットを、金属を含有する処理浴に浸漬し、必要ならば加熱して、スルホン酸基、カルボキシル基に金属を導入することもできる。ポリスルホン酸、ポリカルボン酸系化合物は、純粋なポリスルホン酸、ポリカルボン酸である必要はなく、スルホン酸基、カルボキシル基の一部がエステル化されている等、他の基が導入されていても差し支えない。架橋剤としては、エポキシ基を保有する架橋剤であればよく、メラミン樹脂、グリオキ樹脂、ブロックイソシアネート誘導体または、ポリグリシジル誘導体等を挙げることができる。これらの架橋剤は単独で用いてもよいし、複数の種類の架橋剤を混合して使用することも可能である。吸湿発熱剤およびエポキシ基を保有する架橋剤をパイル糸に付着させる方法は特に限定されず、浸漬による方法、スプレーによる方法等が挙げられる。熱処理の方法も特に限定はされず、乾熱処理、常圧蒸気による加熱、170°C程度の高圧蒸気による加熱処理を挙げることができる。吸湿発熱剤およびエポキシ基を保有する架橋剤の混合処理液のpHは、特に限定されないが、pH1~6の範囲が耐久性を持たせるための条件として好適である。吸湿発熱剤の基布に対する付着量に、特に制限はないが、5~200g/m2が好適である。この範囲にすることで0.5~8.0°C発熱上昇し、十分な吸湿発熱性能のあるカーペットとすることができる。エポキシ基を保有する架橋剤の基布に対する付着量に、特に制限はないが、0.01~5g/m2が好適である。この範囲にすることで、エポキシ基を保有する架橋剤により基布に架橋固着するので強固に固着するとともに、耐水性に優れる。吸湿発熱剤の分子量は、特に限定されるものではないが、高度の耐久性を得るためには、分子量2,000以上のものが好ましく、特に分子量5,000~100,000のものが耐久性のある固着および加工後の風合いの面から好適である。対象となるカーペットの繊維類にも特に限定はないが、ポリエステル、アクリル、ナイロン、ポリプロピレンのような合成繊維、レイヨンのような半合成繊維、綿、絹、羊毛、麻のような天然繊維を挙げることができる。パイルの形態としてもカットパイルであっても、ル-プパイルであってもよいが、カットパイルのほうが温感は感じやすい。パイル糸2の目付についても、特に限定されないで、カーペットの形態をなすものであればよい。また、基布3としても、特に限定されるものではなく、ポリエステル繊維やポリプロピレン繊維、麻、綿等の天然繊維からなる織、編基布、不織布等通常使用される基布でよい。さらに、織、編基布、不織布等を組み合わせて積層一体化した基布でもよい。次に、バッキング層5としては、パイル糸2と基布3とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン-酢酸ビニル共重合体EVA等の樹脂が挙げられる。ゴム組成物のゴム成分としてはSBRスチレン-ブタジエン、NBRアクリロニトリル-ブタジエンゴムMBRメチルメタクリレート-ブタジエンゴムあるいは天然ゴム等が挙げられる。また、充填剤として炭酸カルシウム、水酸化アルミニウム、水酸化マグネシウム、フライアッシュ等を添加してバッキング層として使用するのが一般的である。また、図1に示すようにバッキング層5の下側にクッション性能とバッキング層の保護性能を付与すべく、不織布からなるセカンド基布6を設けてもよい。セカンド基布6としては、特に限定されず、ニ-ドルパンチ不織布、スパンボント不織布等を例示できる。セカンド基布6の目付は50~1000g/m2、その厚さを0.5~15mm、構成繊維の繊度を0.1~30デシテックスの範囲に設定するのが好ましい。セカンド基布6の目付が、50g/m2未満ではカ-ペットとしての機能や品位の劣ったものとなり、好ましくない。1000g/m2を超えると徒にコスト増大となるだけで好ましくない。素材としては、パイル糸、基布と同様に特に限定されない。また、セカンド基布6の最下部表面に、樹脂組成物やゴム組成物で滑り止め層を形成してもよい。次に、この発明の実施例として使用したカーペットの材質、構造、加工方法、吸湿発熱性能測定試験および判定方法は次の通りである。<使用材料>基布目付100g/m2ポリプロピレンテープヤーン織布14×13に目付80g/m2ポリエステル不織布をニードリングにより積層一体化した基布パイル糸ポリエステル繊維からなるパイル糸をカット状にタフティング機1/8Gで基布に植え込むパイル長7.0mm、目付730g/m2バッキング層SBRラテックス充填剤として炭酸カルシウムセカンド基布5デシテックスのポリエステル繊維からなるニードルパンチ不織布目付300g/m2、厚さ6mm吸湿発熱剤ビニルスルホン酸モノマーの共重合物架橋剤エポキシ系架橋剤<吸湿発熱性能測定試験>温度上昇測定試料を乾燥温度120°Cで30分行った後、デシケーターにいれ20°Cで放冷し、1時間後、20°C90RHの環境下でサーモグラフによって表面温度を30分間測定し、最大の値を温度上昇値とした。温度上昇値が2°Cより大きいものを合格とした。官能評価吸湿発熱剤を基布に固着していないカーペット比較例1を手で触れた感触を基準に、温かいと感じるかどうかを一対比較法で評価し、被験者数を10人とし80以上の人が温かいと感じたものを合格とした。気温20°C湿度30の室内にて評価<風合い官能試験>吸湿発熱剤を固着していないカーペット比較例1を手で触れた感触を基準に、硬いと感じるかどうかを一対比較法で評価し、被験者数を10人とし、硬いと感じる人が2人以下を合格とした。気温20°C湿度30の室内にて評価<実施例1>水100重量部に吸湿発熱剤40重量部を分散させておいてから、架橋剤0.5重量部分散した水溶液をスプレーにて基布表面に250g/m2塗布し、120°C、10分間乾燥処理して、基布上に吸湿発熱剤を75g/m2固着したカーペットを得た。温度上昇測定試験では、8°C上昇し、比較例1との官能評価においては10人が温かいと感じていた。また、風合いについても、比較例1と同様柔らかなタッチ感であり、風合い官能試験で、誰も硬いと感じなく合格であった。<比較例1>実施例1において、吸湿発熱剤を0とした以外は実施例1と同様にしてカーペットを得た。温度上昇測定試験では、1°Cであった。また、官能評価においての基準となるカーペットとした。<実施例2>実施例1において、基布に目付100g/m2ポリプロピレンテープヤーン織布14×13を用い、水100重量部に吸湿発熱剤13重量部を分散させ、基布上に吸湿発熱剤を25g/m2固着させた以外は実施例1と同様にしてカーペットを得た。温度上昇測定試験では、3.5°Cであった。比較例1との官能評価において10人が温かいと感じていた。また、風合いについても、比較例1と同様柔らかなタッチ感であり、風合い官能試験で、誰も硬いと感じなく合格であった。<実施例3>実施例1において、吸湿発熱剤としてビニルスルホン酸共重合物の代わりにポリアクリル酸を用いた以外は実施例1と同様にしてカーペットを得た。温度上昇測定試験では、7.5°Cであった。比較例1との官能評価において10人が温かいと感じていた。また、風合いについても、比較例1と同様柔らかなタッチ感であり、風合い官能試験で、誰も硬いと感じなかったので合格であった。<比較例2>実施例1において、吸湿発熱剤としてビニルスルホン酸共重合物の代わりにポリアクリル酸を用い、基布上でなくパイル糸表面に吸湿発熱剤を75g/m2固着させた以外は実施例1と同様にしてカーペットを得た。温度上昇測定試験では、8°Cであった。比較例1との官能評価において10人が温かいと感じたが、風合いについて比較例1と比較して明らかに硬く、風合い官能試験で、10人全員が硬いと感じ不合格であった。<比較例3>実施例1において、吸湿発熱剤1.6重量部を分散させ、基布上に吸湿発熱剤を3g/m2固着させた以外は実施例1と同様にしてカーペットを得た。風合いについて比較例1と比較して柔らかなタッチ感であり、風合い官能試験で、誰も硬いと感じなく合格であったものの、温度上昇測定試験では、1.2°Cであった。比較例1との官能評価において3人しか温かいと感じず、不合格であった。"